(57)【要約】【課題】顔料の分散安定性を保ちながら高い光学濃度を達成し、印字時においてはインク流路やノズル部に目詰まりが発生せず、定着強度、耐水性、耐光性など種々の印字品質についても良好な顔料分散型インクジェット記録用インク、インクジェット記録用インクセット、それを用いたインクジェット記録方法並びにインクジェット記録装置を提供する。【解決手段】水、水に自己分散可能な顔料、水溶性有機溶媒、および、ノニオン性ポリマーを、好ましくは顔料重量に対し５重量％から２００重量％の範囲で。含有するインクジェット記録用インク。ノニオン性ポリマーとしては、ポリビニルアルコール、ポリビニルピロリドン、ポリアクリルアミド、ポリＮ−ビニルアセトアミドなどが好ましく、インクのゼータ電位の絶対値は、５ｍＶ以上３０ｍＶ以下であることが好ましい。【選択図】          なし【特許請求の範囲】
【請求項１】
水、水に自己分散可能な顔料、水溶性有機溶媒、および、ノニオン性ポリマーを含有するインクジェット記録用インク。
【請求項２】
前記ノニオン性ポリマーの含有量が、前記水に自己分散可能な顔料重量に対し５重量％から２００重量％の範囲である請求項１に記載のインクジェット記録用インク。
【請求項３】
前記ノニオン性ポリマーが、ポリビニルアルコール、ポリビニルピロリドン、ポリアクリルアミド、ポリＮ−ビニルアセトアミド、ポリアミン類、ポリビニルエーテル類、ポリアルキレンオキサイド類、水溶性セルロースなどの多糖類、アルギン酸多価アルコールエステル、水溶性尿素樹脂、デキストリン誘導体、及び、カゼインから選択される水溶性ポリマーである請求項１又は請求項２に記載のインクジェット記録用インク。
【請求項４】
前記インクのゼータ電位の絶対値が、５ｍＶ以上３０ｍＶ以下である請求項１乃至請求項３のいずれか１項に記載のインクジェット記録用インク。
【請求項５】
前記水に自己分散可能な顔料が、表面親水基としてカルボキシル基を有する請求項１乃至請求項４のいずれか１項に記載のインクジェット記録用インク。
【請求項６】
請求項１乃至請求項５のいずれか１項に記載のインクが、ブラックインクであることを特徴とするインクジェット記録用インク。
【請求項７】
少なくともシアン、マゼンタ、イエローの３色のカラーインクと、ブラックインクとを含むインクジェット記録用インクセットにおいて、
ブラックインクが請求項１乃至請求項５のいずれか１項に記載のインクであり、カラーインクの少なくとも１色のｐＨと、ブラックインクのｐＨとの差が１．５以上であるインクジェット記録用インクセット。
【請求項８】
少なくともシアン、マゼンタ、イエローの３色のカラーインクと、ブラックインクを含むインクジェット記録用インクセットにおいて、ブラックインクが請求項１乃至請求項５のいずれか１項に記載のインクであり、カラーインクの少なくとも１色に、Ｍｇ、Ｃａ、Ｂａ、Ｃｕ、Ｃｏ、Ｎｉ、Ｚｎ、Ｆｅ、Ａｌ、Ｌａ、Ｎｄ、Ｙ、Ｐｒ、Ｓｍ、Ｓｂ、及びＩｎからなる群より選択される金属の少なくとも１種を１００ｐｐｍ以上含有するインクジェット記録用インクセット。
【請求項９】
請求項１乃至請求項６のいずれか１項に記載のインクジェット記録用インク、或いは、請求項７又は請求項８に記載のインクジェット記録用インクセットにおける各インクを、被記録材料表面に吐出させて画像を記録するインクジェット記録方法。
【請求項１０】
請求項１乃至請求項６のいずれか１項に記載のインクジェット記録用インク、或いは、請求項７又は請求項８に記載のインクジェット記録用インクセットを用いたインクジェット記録装置であって、請求項１乃至請求項６のいずれか１項に記載のインクジェット記録用インク、或いは、請求項７又は請求項８に記載のインクジェット記録用インクセットにおける各インクを被記録材料表面に付与する液体吐出部材を備えたインクジェット記録装置。
【請求項１１】
前記液体吐出部材が、サーマルインクジェット方式またはピエゾインクジェット方式によるインクヘッドである請求項１０記載のインクジェット記録装置。
【発明の詳細な説明】
【０００１】
【発明の属する技術分野】
本発明は、インクジェット記録用インクおよびこれを用いたインクジェット記録方法及びインクジェット記録装置に関する。
【０００２】
【従来の技術】
インクジェット記録方式の原理は、ノズル、スリットあるいは多孔質フィルム等から、液体あるいは溶融固体インクを吐出させ、紙、布、フィルム等の被記録材に記録を行うものである。この記録方法は、小型で安価、静寂性が高い等種々の利点があり、黒色の単色あるいはフルカラーのプリンターとして多く市販されている。中でも、圧電素子を用いたいわゆるピエゾインクジェット方式、あるいは、熱エネルギーを作用させて液滴を形成し記録を行う、いわゆる熱インクジェット方式は、高速印字、高解像度が得られる等、多くの利点を有している。
【０００３】
これらインクジェット記録装置に使用されるインクに関しては、（１）紙上で滲み、かぶりのない、高解像度、高濃度で均一な画像が得られること、（２）ノズル先端でのインク乾燥による目詰まりが発生せず、常に吐出応答性、吐出安定性が良好であること、（３）紙上においてインクの乾燥性が高いこと、（４）画像の堅牢性が高いこと、（５）長期保存安定性が高いこと、の５つの観点から検討され、これらの要求を満足すべく多くの提案がなされている。
従来、インクジェット記録用インクは、水性染料インクが主流であるが、染料が水溶性であるゆえに、耐水性や耐光性に問題があり、画像の保存安定性に関しては必ずしも満足が得られていない。一方、色材として顔料を用いたインクは、耐水性や耐光性の改善を達成でき非常に有望であるため、多くの提案がなされ、実用化されている。
【０００４】
しかし、顔料インクは水堅牢性が高いが、長期保存や高温保管において凝集しやすく、保存安定性が問題となっている。また、光学濃度と分散安定性とは相反する関係にある。この相反関係は顔料の凝集力の強さによるものであり、印字後に紙上で顔料が凝集することにより高い光学濃度を得ることができるものの、凝集力が強いと分散安定性が劣るためである。
これまで提案されてきたインクジェット用水性顔料インクの分散安定性と光学濃度の両立を目指す手段としては、例えば、顔料の平均粒子径と黒色度指数との間に関係を見出して適応範囲を定めている技術が提案されているが（例えば、特許文献１参照。）、ここに規定の範囲では平均粒子径の比較的大きな顔料の使いこなしは困難である。また、同様の目的で２種以上のブラックインクを併用する方法も提案されているが（例えば、特許文献２参照。）、この方法によれば、光学濃度の向上には効果があるものの、２種類以上のブラックインクを併用するという点で構成が複雑になるという問題がある。
【０００５】
光学濃度を高く得る方法としては、（ｉ）インク中の顔料濃度を上げる、（ｉｉ）分散剤の疎水性を高くする、（ｉｉｉ）分散剤添加量を下げる、（ｉｖ）顔料の吸油量を上げる、等の方法がある。しかし、（ｉ）の手段によれば、顔料の凝集により保管安定性が劣化し、ヘッド目詰まりを悪化させる傾向がある。また、（ｉｉ）〜（ｉｖ）の方法をとると、保管安定性、特に高温保管安定性が劣化する傾向にあり、その傾向が著しい場合がある等の欠点を有している。このため、分散安定性を確保しようとすると、光学濃度を高くする条件とは逆の方法をとる必要があり、高い光学濃度と分散安定性の両立は未だ達成されていないのが現状である。
【０００６】
【特許文献１】
特開平１１−８０６３６号公報
【特許文献２】
特開２０００−７９６４公報
【０００７】
【発明が解決しようとする課題】
上記の従来技術の課題を解決すべくなされた本発明の目的は、顔料の分散安定性を保ちながら高い光学濃度を達成し、印字時においてはインク流路やノズル部に目詰まりが発生せず、定着強度、耐水性、耐光性など種々の印字品質についても良好な顔料分散型のインクジェット記録用インク、そのインクを含むインクセット、それを用いたインクジェット記録方法並びにインクジェット記録装置を提供することにある。
【０００８】
【課題を解決するための手段】
本発明者らは、鋭意検討の結果、分散安定性および印字品質を同時に満たすためには、インクジェット記録用インクに特定のノニオン性ポリマーを添加することを見出し、本発明を完成した。すなわち、本発明は、
＜１＞  水、水に自己分散可能な顔料、水溶性有機溶媒、および、ノニオン性ポリマーを含有するインクジェット記録用インク。
＜２＞  ノニオン性ポリマーの含有量が、前記水に自己分散可能な顔料重量に対し５重量％から２００重量％の範囲である＜１＞に記載のインクジェット記録用インク。
＜３＞  ノニオン性ポリマーが、ポリビニルアルコール、ポリビニルピロリドン、ポリアクリルアミド、ポリＮ−ビニルアセトアミド、ポリアミン類、ポリビニルエーテル類、ポリアルキレンオキサイド類、水溶性セルロースなどの多糖類、アルギン酸多価アルコールエステル、水溶性尿素樹脂、デキストリン誘導体、及び、カゼインから選択される水溶性ポリマーである＜１＞又は＜２＞に記載のインクジェット記録用インク。
＜４＞  さらに、インクのゼータ電位の絶対値が、５ｍＶ以上３０ｍＶ以下であるインクジェット記録用インク。
＜５＞  さらに、水に自己分散可能な顔料が、表面親水基としてカルボキシル基を有するインクジェット記録用インク。
＜６＞  ＜１＞〜＜５＞に記載のインクが、ブラックインクであるインクジェット記録用インク。
【０００９】
＜７＞  少なくともシアン、マゼンタ、イエローの３色のカラーインクと、ブラックインクとを含むインクジェット記録用インクセットにおいて、
ブラックインクが＜１＞〜＜６＞のいずれかに記載のインクであり、カラーインクの少なくとも１色のｐＨと、ブラックインクのｐＨとの差が１．５以上であるインクジェット記録用カラーインクセット。
＜８＞  少なくともシアン、マゼンタ、イエローの３色のカラーインクと、ブラックインクを含むインクジェット記録用インクセットにおいて、ブラックインクが＜１＞〜＜６＞のいずれかに記載のインクであり、カラーインクの少なくとも１色に、Ｍｇ、Ｃａ、Ｂａ、Ｃｕ、Ｃｏ、Ｎｉ、Ｚｎ、Ｆｅ、Ａｌ、Ｌａ、Ｎｄ、Ｙ、Ｐｒ、Ｓｍ、Ｓｂ、及びＩｎからなる群より選択される金属の少なくとも１種を１００ｐｐｍ以上含有するインクジェット記録用インクセット。
【００１０】
＜９＞  ＜１＞〜＜６＞のいずれかに記載のインクジェット記録用インク、或いは、＜７＞または＜８＞に記載のインクジェット記録用インクセットにおける各インクを、被記録材料表面に吐出させて画像を記録するインクジェット記録方法。
＜１０＞  ＜１＞〜＜６＞のいずれかに記載のインクジェット記録用インク、或いは、＜７＞または＜８＞に記載のインクジェット記録用インクセットにおける各インクを用いたインクジェット記録装置であって、＜１＞〜＜６＞のいずれかに記載のインクジェット記録用インク、或いは、＜７＞または＜８＞に記載のインクジェット記録用インクセットにおける各インクを被記録材料表面に付与する液体吐出部材を備えたインクジェット記録装置。
＜１１＞  前記液体吐出部材が、サーマルインクジェット方式またはピエゾインクジェット方式によるインクヘッドであるインクジェット記録装置。
である。
【００１１】
【発明の実施の形態】
以下、本発明を詳細に説明する。
本発明のカラーインクジェット記録用インクは、少なくとも水、水に自己分散可能な顔料、水溶性有機溶媒、および、ノニオン性ポリマーを必須成分として含有する。
インクの高い光学濃度を実現させるためには紙などの被記録材料上における顔料の凝集を促進させるために水溶性ポリマーを添加することが効果的であり、本発明においては水溶性ノニオン性ポリマーを用いる。これにより、顔料の凝集性とインク系中での顔料の分散安定性を両立することができる。なお、水溶性ポリマーとして、水中でイオンに解離するカチオン性、アニオン性ポリマーを用いた場合、インクの導電率を上げて分散安定性を低下させるため、ノニオン性以外の水溶性ポリマーは不適である。
【００１２】
本発明では、顔料インクの分散安定性の指標として、ゼータ電位を用いることが好ましい。ゼータ電位とは、固体が液体中に分散している系において、固相の表面に遊離電荷がある場合に、固相界面付近の液相には反対電荷の荷電層が電気的中性を保つように現れる電気的二重層による電位差のことである。
ゼータ電位の絶対値が大きいほど顔料インクの分散安定性が良く、小さいほど顔料の凝集が進むことを示す。本発明では、前記ノニオン性ポリマーがインク中に存在することで、インクの分散安定性を高めることができるため、ゼータ電位の絶対値が５に近い値の低ゼータ電位のインクであっても好適に使用することができることを見出した。また、上限としてはゼータ電位は３０以下であることが好ましい。特に、ゼータ電位の絶対値が１０〜２５の顔料インクにおいて、ノニオン性ポリマーの添加による分散安定性と光学濃度の両立の効果が高い。
【００１３】
［ゼータ電位］
ここで、本発明のインクジェット記録用インクを特徴づける要件であるゼータ電位について述べる。
ゼータ電位の測定方法としてはいくつかの方法が知られているが、例えば、電気泳動法による測定、Ｅｌｅｃｔｒｏｋｉｎｅｔｉｃ  Ｓｏｎｉｃ    Ａｍｐｌｉｔｕｄｅ法（ＥＳＡ法）、Ｕｌｔｒａｓｏｎｉｃ  Ｖｉｂｒａｔｉｏｎ    Ｐｏｔｅｎｔｉａｌ法（ＵＰＡ法）等がある。本発明においては、水性インクジェット記録液のような濃厚溶液を希釈せずに測定出来るＥＳＡ法を用いてゼータ電位を測定した。このＥＳＡ法の測定原理は以下の様なものである。つまり、分散溶液に交流電場をかけた場合、その交流電場により分散質が電気泳動を行う。この電気泳動により発生する圧力を圧電素子を用いて測定することにより、以下の式に従ってゼータ電位を求めることができる。
【００１４】
ゼータ電位＝ＥＳＡ・η・Ｇ（α）−１／ε・ｃ・Δρ・Ｖ
【００１５】
ここで、ＥＳＡは、測定によって求まる値で、単位電場当りの圧力を示す。ηは溶媒の粘度、Ｇ（α）−１は慣性力による作用の補正項、εは溶媒の誘電率、ｃは溶媒中の音速、Δρは溶媒と粒子の密度差、Ｖは粒子の体積分率を示す。上記各パラメーターに関する検討を行ったが、ηとしてインクの粘度を、εとして水の誘電率を、Δρには、色材と水の密度差を、Ｖとして色材の体積分率を用いることができると判断されたため、本発明においてはこれらのパラメーターを用いてゼータ電位を求めることとした。
なお、本発明においては、ゼータ電位は、測定装置として、ＥＳＡ−８０００（Ｍａｔｅｃ    Ａｐｐｌｉｅｄ  Ｓｃｉｅｎｃｅ社製）を用い、測定は、水性インクジェット記録液４００ｍｌで測定セルを満たし、測定用プローブを規定量浸漬させた状態で、所定の測定法に従って行って得た値を採用している。
【００１６】
なお、本発明のインクジェット記録用インクは、画像記録において、画像の鮮鋭度や画質に最も寄与するブラックインクとして用いることにより、特に本発明の効果が著しいといえる。
また、本発明のインクを少なくともシアン、マゼンタ、イエローの３色のカラーインクと、ブラックインクとを含むインクジェット記録用インクセットに用いる場合にも、前記本発明のインクをブラックインクとして用いることが効果の観点から好ましい。
より好ましい態様としては、本発明のブラックインクと、他のカラーインクとを併用して、ブラック画像部にブラックインクとカラーインクを併用して印字させる場合、他のカラーインクの少なくとも１色のｐＨと、当該ブラックインクのｐＨとの差が１．５以上であり、併用される他のカラーインクのｐＨがブラックインクのｐＨよりも低い態様が挙げられる。
【００１７】
また、他の好ましい態様として、本発明に係るブラックインクに併用される他のカラーインクの少なくとも１色に、多価金属、例えば、Ｍｇ、Ｃａ、Ｂａ、Ｃｕ、Ｃｏ、Ｎｉ、Ｚｎ、Ｆｅ、Ａｌ、Ｌａ、Ｎｄ、Ｙ、Ｐｒ、Ｓｍ、Ｓｂ、及びＩｎからなる群より選択される金属由来の特に２価以上の金属イオンの少なくとも１種を１００ｐｐｍ以上含有する態様が挙げられる。
これらの好ましい態様によれば、印字画像濃度の向上効果があり、特にブラックインクが本発明のインクジェット記録用インクである場合に、ノニオン性ポリマーの効果でさらに定着性が向上することを見出した。
【００１８】
以下、本発明のインクジェット記録用インクを構成する各材料について説明する。
本発明におけるインクは、水、水に自己分散可能な顔料、水溶性有機溶媒、およびノニオン性ポリマーを必須成分とするものである。まず、水に自己分散可能な顔料について説明する。本発明のインクの色相はいずれであってもよいが、本発明の好ましい態様であるブラックインクに用いるブラック顔料を例に挙げて説明する。
［ブラック顔料］
本発明におけるインクに、着色剤として使用される自己分散可能な顔料とは、表面に親水性官能基を有し、高分子分散剤を含まずに自身で溶媒中に分散可能な顔料を指す。本発明において、顔料が「自己分散可能」であるか否かは、以下の自己分散性試験により確認される。
【００１９】
＜自己分散性試験＞
水中に測定対象となる顔料を添加し、超音波ホモジナイザー、ナノマイザー、マイクロフルイダイザー、ボールミル等を用いて分散剤無しで分散させ、初期の顔料濃度が約５％になるように水で希釈して分散体を調製する。初期の顔料濃度と、前記分散体１００ｇを径４０ｍｍのガラスビンに入れて１日静置後、その上層部（液の深さ方向に、液面から１０％の分散液）の顔料濃度を測定する。そして、初期の顔料濃度に対する１日静置後の顔料濃度の割合（以下、「自己分散性指標」と称する。）が９８％以上である場合、「自己分散性」であると評価した。
このとき、顔料濃度の測定方法は、特に限定されず、サンプルを乾燥させて固形分を測定する方法や、適当な濃度に希釈して透過率から求める方法等いずれでもよく、他に顔料濃度を正確に求める方法があれば、もちろんその方法によってもよい。
【００２０】
顔料が有する親水性官能基としては、ノニオン性、アニオン性、カチオン性のいずれの親水性官能基であってもよく、特に、カルボキシル基、水酸基、スルホン酸基、リン酸基の単独もしくは２種以上の組み合わせが好ましく、この中でもカルボキシル基の単独、もしくはカルボキシル基を含む２種以上の組み合わせが更に好ましい。
カルボキシル基、スルホン酸基、あるいはリン酸基を有する場合、そのまま遊離酸の状態でも使用できるが、一部または全てが塩を形成している場合が分散性の点で有利であり、好ましい。このとき、塩を形成する物質としては、各種の塩基性物質が挙げられるが、アルカリ金属、アンモニア、あるいは有機オニウム化合物の単独または２種以上の組み合わせが好ましい。
顔料表面の親水性官能基の数は、親水性官能基の種類や、塩を形成している場合はその塩を形成する物質の種類によって異なり、目的に応じて適宜選択することができるが、例えば、−ＣＯＯＮａの場合は０．８〜４ｍｍｏｌ／ｇが好ましい。
【００２１】
親水性官能基を導入する顔料としては、無機および有機顔料のいずれも使用できる。黒色顔料としては、ファーネスブラック、ランプブラック、アセチレンブラック、チャンネルブラック等のカーボンブラック顔料が好ましく、市販品としては、具体的には、例えば、Ｒａｖｅｎ７０００、Ｒａｖｅｎ５７５０、Ｒａｖｅｎ５２５０、Ｒａｖｅｎ５０００ＵＬＴＲＡＩＩ、Ｒａｖｅｎ３５００、Ｒａｖｅｎ２５００ＵＬＴＲＡ、Ｒａｖｅｎ２０００、Ｒａｖｅｎ１５００、Ｒａｖｅｎ１２５０、Ｒａｖｅｎ１２００、Ｒａｖｅｎ１１９０ＵＬＴＲＡＩＩ、Ｒａｖｅｎ１１７０、Ｒａｖｅｎ１２５５、Ｒａｖｅｎ１０８０ＵＬＴＲＡ、Ｒａｖｅｎ１０６０ＵＬＴＲＡ、Ｒａｖｅｎ７９０ＵＬＴＲＡ、Ｒａｖｅｎ７８０ＵＬＴＲＡ、Ｒａｖｅｎ７６０ＵＬＴＲＡ（以上コロンビア社製）、Ｒｅｇａｌ４００Ｒ、Ｒｅｇａｌ３３０Ｒ、Ｒｅｇａｌ６６０Ｒ、Ｍｏｇｕｌ  Ｌ、Ｂｌａｃｋ  Ｐｅａｒｌｓ  Ｌ、Ｂｌａｃｋ  Ｐｅａｒｌｓ  １３００、Ｍｏｎａｒｃｈ  ７００、Ｍｏｎａｒｃｈ  ８００、Ｍｏｎａｒｃｈ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００（以上キャボット社製）、
【００２２】
Ｃｏｌｏｒ  Ｂｌａｃｋ  ＦＷ１、ＣｏｌｏｒＢｌａｃｋ  ＦＷ２、ＣｏｌｏｒＢｌａｃｋ  ＦＷ２Ｖ、Ｃｏｌｏｒ  Ｂｌａｃｋ  １８、Ｃｏｌｏｒ  Ｂｌａｃｋ  ＦＷ２００、Ｃｏｌｏｒ  ＢｌａｃｋＳ１５０、Ｃｏｌｏｒ  ＢｌａｃｋＳ１６０、Ｃｏｌｏｒ  Ｂｌａｃｋ  Ｓ１７０、Ｐｒｉｎｔｅｘ３５、ＰｒｉｎｔｅｘＵ、ＰｒｉｎｔｅｘＶ、ｒｉｎｔｅｘ１４０Ｕ、Ｐｒｉｎｔｅｘ１４０Ｖ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ４（以上デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上三菱化学社製）等を使用することができるが、これらに限定されるものではない。
また、マグネタイト、フェライト等の磁性体微粒子やチタンブラック等を黒色顔料として用いてもよい。
【００２３】
これらの顔料に対し、顔料の表面に親水性官能基を導入する方法は公知の方法や新たに発明されたいずれの方法も使用できる。例えば、酸化剤（例えば硝酸、過マンガン酸塩、重クロム酸塩、次亜塩素酸塩、過硫酸アンモニウム、過酸化水素、オゾン等）による酸化処理、シラン化合物等のカップリング剤による処理、ポリマーグラフト化処理、プラズマ処理等公知の方法の他、新たに開発した方法も使用でき、またこれらの方法を組み合わせてもよい。
【００２４】
得られた親水性官能基が導入された顔料は、残余の酸化剤等の不純物、その他の無機不純物や有機不純物を除去し、精製することが望ましい。特に、インク中のカルシウム、鉄、珪素をそれぞれ１０ｐｐｍ以下、好ましくは５ｐｐｍ以下にすることが望ましい。なお、本発明において、これらの無機不純物含有量は高周波誘導結合プラズマ発光分析法により測定した。
これら不純物の除去は、例えば、水洗浄や、逆浸透膜、限外ろ過膜、イオン交換法等の方法、活性炭、ゼオライト等による吸着の方法を、単独または組み合わせて行うことができる。
【００２５】
これら親水性官能基が導入された自己分散可能な顔料は、本発明のため、新たに作製されたものの他、市販の自己分散可能な親水処理顔料も使用することができる。市販の自己分散可能な親水処理顔料としては、例えば、ＭＩＣＲＯＪＥＴＢＬＡＣＫ  ＣＷ−１（オリエント化学工業（株）製）、ＭＩＣＲＯＪＥＴ  ＢＬＡＣＫ  ＣＷ−２（オリエント化学工業（株）製）、ＭＩＣＲＯＪＥＴ  ＢＬＡＣＫ  ＣＷ−３（オリエント化学工業（株）製）、ＣＡＢ−Ｏ−ＪＥＴ２００（キャボット社製）、ＣＡＢ−Ｏ−ＪＥＴ３００（キャボット社製）等が挙げられる。これら市販の自己分散可能な親水処理顔料は、いずれも前記の方法により測定した自己分散性指標が１００％である。
【００２６】
上記自己分散可能な顔料は、全インク量に対し０．３〜２０重量％の範囲で含まれることが必要であり、好ましくは０．５〜１５重量％の範囲である。
顔料の含有量が２０重量％より多くなるとノズル先端で目詰まりしやすく、また画像の耐擦過性も悪化する。一方、０．３重量％未満では十分な光学濃度が得られず、用紙間の光学濃度のばらつきも大きくなる。
【００２７】
［水溶性有機溶媒］
本発明のインクジェット記録用インクに用いられる水溶性有機溶剤として、エチレングリコール、ジエチレングリコール、プロピレングリコール、ジプロピレングリコール、ブチレングリコール、トリエチレングリコール、１、５−ペンタンジオール、１、２、６−ヘキサントリオール、トリメチロールプロパン、グリセリン、ポリエチレングリコール等の多価アルコール類；エタノール、イソプロピルアルコール、１−プロパノール等の低級アルコール類；ピロリドン、Ｎ−メチル−２−ピロリドン、シクロヘキシルピロリドン、トリエタノールアミン等の含窒素溶媒；あるいはチオジエタノール、チオジグリセロール、スルフォラン、ジメチルスルオキシド等の含硫黄溶媒；炭酸プロピレン；炭酸エチレン；グルコース、フルクトース、ガラクトース、マンノース、キシロース等の糖類及びその誘導体等や糖アルコール類等を用いることができる。
また、下記（式１）で表される化合物を用いることもできる。
【００２８】
Ｒ−Ｏ−ＸｎＨ（式１）
【００２９】
上記式中、Ｒは、炭素原子数４〜８のアルキル、アルケニル、アルキニル、フェニル、アルキルフェニル、アルケニルフェニル、およびシクロアルキル基から選ばれる官能基であり、Ｘは、オキシエチレン基またはオキシプロピレン基であり、ｎは１〜４である。
（式１）で示される化合物として、エチレングリコールモノブチルエーテル、ジエチレングリコールモノブチルエーテル、プロピレングリコールモノブチルエーテル、ジエチレングリコールモノヘキシルエーテル、ジプロピレングリコールモノブチルエーテル、トリエチレングリコールモノブチルエーテル、トリエチレングリコールモノヘキシルエーテル、ジエチレングリコールモノシクロヘキシルエーテル、トリエチレングリコールモノフェニルエチルエーテル、ジオキシプロピレンオキシエチレンモノペンチルエーテルなどが挙げられる。特に、ジエチレングリコールモノブチルエーテルを用いるのが好ましい。
これらの水溶性有機溶剤は単独で用いても、２種以上混合して用いてもよい。水溶性有機溶剤の含有量は、本発明のインクの１〜６０重量％、好ましくは５〜４０重量％であるのがよい。１重量％未満では、保湿作用が得られない場合がある。６０重量％を超えるとインク粘度の上昇により噴射不良を誘発してしまう場合がある。
【００３０】
［ノニオン性ポリマー］
本発明で使用できるノニオン性ポリマーとしては、水溶性ノニオンポリマーが挙げられ、具体例としては、ポリビニルアルコール、ポリビニルピロリドン、ポリアクリルアミド、ポリＮ−ビニルアセトアミド、ポリアミン類、ポリビニルエーテル類（ポリビニルメチルエーテル、ポリビニルエチルエーテル、ポリビニルイソブチルエーテルなど）、ポリアルキレンオキサイド類（ポリエチレンオキサイド、ポリプロピレンオキサイドなど）、水溶性セルロースなどの多糖類、アルギン酸多価アルコールエステル、水溶性尿素樹脂、デキストリン誘導体、カゼイン等が挙げられるが、特にこれらに限定されない。
また、このような主鎖構造を有するもののみならず、ノニオン性ポリマー構造を側鎖に有するグラフト共重合体も好適に用いることができる。
【００３１】
ノニオン性ポリマーの分子量は、インク粘度およびインク保存安定性の関係から、３００〜２００００の重量平均分子量であることが好ましい。重量平均分子量の測定方法は、光散乱法、Ｘ線小角散乱法、沈降平衡法、拡散法、超遠心法や各種クロマトグラフィー、例えばＧＰＣ法で測定したポリエチレングリコール換算の値を用いることができる。
これらのノニオン性ポリマーは、単独でも使用できるが、２種以上組み合わせて使用してもよい。ノニオンポリマーの含有量は、顔料重量に対し５重量％から２００重量％の範囲であることが好ましく、更に好ましくは５重量％から１００％である。含有量が５重量％未満となると、分散安定性向上効果が不充分となる傾向があり、２００重量％を超えると、インクの粘度が上昇し、インクの噴射特性に影響するおそれがでてくる。
【００３２】
［水］
本発明に用いられるインクに含まれる水としては、特に限定されないが、不純物が混入することを防止するため、イオン交換水、超純水、蒸留水、限外濾過水を使用することが好ましい。本発明のインクジェット記録用インク中の水の量は、３０〜９８重量％、好ましくは５０〜９０重量％である。
【００３３】
［その他添加剤］
本発明のインクジェット記録用インクには、表面張力の調整による噴射安定性制御や印字時の浸透性（乾燥時間）の制御をはじめとする種々のインク特性制御を行う目的で、必要に応じて酸化剤、酸化防止剤、還元剤、酵素、殺菌剤、消泡剤、研磨剤、防カビ剤、粘度調整剤、導電剤、紫外線吸収剤およびキレート化剤、分散染料、油溶染料等も添加することもできる。
【００３４】
［カラー色材］
本発明のインクジェット記録用インクは黒色以外の色相のインクとして用いることもできる。その場合には、以下に示すカラーインク用の顔料であって、水に自己分散可能なものを用いる他は、前記、黒色インクについて説明した組成と同様のものを用いればよい。また、カラーインク用の顔料を水に自己分散可能とする方法も、黒色顔料におけるのと同様の方法を適用することができる。
【００３５】
本発明のインクジェット記録用インクを用いたインクセットも、また、本発明の好ましい態様である。この場合、ブラックおよびカラーインクの組み合わせで例えば、４色以上のインクセットとすればよく、その場合の黒色以外のカラーインクは、顔料インクでも良いし、染料インクでも良い。少なくとも水と、顔料または染料の色材、水溶性有機溶媒を含むカラーインクであり、特性を制御するためにその他必要に応じて添加剤を含有することができる。
顔料インクの場合に使用するカラー顔料の例としては、以下のものが挙げられる。
【００３６】
シアン色の顔料としては、Ｃ．Ｉ．Ｐｉｇｍｅｎｔ  Ｂｌｕｅ  １、Ｃ．Ｉ．Ｐｉｇｍｅｎｔ  Ｂｌｕｅ  ２、Ｃ．Ｉ．Ｐｉｇｍｅｔ  Ｂｌｕｅ  ３、Ｃ．Ｉ．Ｐｉｇｍｅｎｔ  Ｂｌｕｅ  １５、Ｃ．Ｉ．Ｐｉｇｍｅｎｔ  Ｂｌｕｅ  １５：１、Ｃ．Ｉ．Ｐｉｇｍｅｎｔ  Ｂｌｕｅ  １５：３、Ｃ．Ｉ．ＰｉｇｍｅｎｔＢｌｕｅ  １５：４、Ｃ．Ｉ．Ｐｉｇｍｅｎｔ  Ｂｌｕｅ  １６、Ｃ．Ｉ．Ｐｉｇｍｅｎｔ  Ｂｌｕｅ  ２２、Ｃ．Ｉ．Ｐｉｇｍｅｎｔ  Ｂｌｕｅ  ６０等が挙げられるが、これらに限定されるものではない。
【００３７】
マゼンタ色の顔料としては、Ｃ．Ｉ．Ｐｉｇｍｅｎｔ  Ｒｅｄ  ５、Ｃ．Ｉ．Ｐｉｇｍｅｎｔ  Ｒｅｄ  ７、Ｃ．Ｉ．Ｐｉｇｍｅｎｔ  Ｒｅｄ  １２、Ｃ．Ｉ．Ｐｉｇｍｅｎｔ  Ｒｅｄ  ４８、Ｃ．Ｉ．Ｐｉｇｍｅｎｔ  Ｒｅｄ４８：１、Ｃ．Ｉ．Ｐｉｇｍｅｎｔ  Ｒｅｄ  ５７、Ｃ．Ｉ．Ｐｉｇｍｅｎｔ  Ｒｅｄ  １１２、Ｃ．Ｉ．Ｐｉｇｍｅｎｔ  Ｒｅｄ  １２２、Ｃ．Ｉ．Ｐｉｇｍｅｎｔ  Ｒｅｄ  １２３、Ｃ．Ｉ．Ｐｉｇｍｅｎｔ  Ｒｅｄ  １４６、Ｃ．Ｉ．Ｐｉｇｍｅｎｔ  Ｒｅｄ  １６８、Ｃ．Ｉ．Ｐｉｇｍｅｎｔ  Ｒｅｄ  １８４、Ｃ．Ｉ．Ｐｉｇｍｅｎｔ  Ｒｅｄ  ２０２、Ｃ．Ｉ．Ｐｉｇｍｅｎｔ  Ｖｉｏｌｅｔ  １９６０等が挙げられるが、これらに限定されるものではない。
【００３８】
イエロー色の顔料としては、Ｃ．Ｉ．Ｐｉｇｍｅｎｔ  Ｙｅｌｌｏｗ  １、Ｃ．Ｉ．Ｐｉｇｍｅｎｔ  Ｙｅｌｌｏｗ  ２、Ｃ．Ｉ．Ｐｉｇｍｅｎｔ  Ｙｅｌｌｏｗ  ３、Ｃ．Ｉ．Ｐｉｇｍｅｎｔ  Ｙｅｌｌｏｗ  １２、Ｃ．Ｉ．Ｐｉｇｍｅｎｔ  Ｙｅｌｌｏｗ  １３、Ｃ．Ｉ．Ｐｉｇｍｅｎｔ  Ｙｅｌｌｏｗ  １４、Ｃ．Ｉ．Ｐｉｇｍｅｎｔ  Ｙｅｌｌｏｗ  １６、Ｃ．Ｉ．Ｐｉｇｍｅｎｔ  Ｙｅｌｌｏｗ  １７、Ｃ．Ｉ．Ｐｉｇｍｅｎｔ  Ｙｅｌｌｏｗ  ５５、Ｃ．Ｉ．Ｐｉｇｍｅｎｔ  Ｙｅｌｌｏｗ  ７３、Ｃ．Ｉ．Ｐｉｇｍｅｎｔ  Ｙｅｌｌｏｗ  ７４、Ｃ．Ｉ．Ｐｉｇｍｅｎｔ  Ｙｅｌｌｏｗ  ７５、Ｃ．Ｉ．Ｐｉｇｍｅｎｔ  Ｙｅｌｌｏｗ  ８３、Ｃ．Ｉ．Ｐｉｇｍｅｎｔ  Ｙｅｌｌｏｗ  ９３、Ｃ．Ｉ．Ｐｉｇｍｅｎｔ  Ｙｅｌｌｏｗ  ９５、Ｃ．Ｉ．Ｐｉｇｍｅｎｔ  Ｙｅｌｌｏｗ  ９７、Ｃ．Ｉ．Ｐｉｇｍｅｎｔ  Ｙｅｌｌｏｗ  ９８、Ｃ．Ｉ．ＰｉｇｍｅｎｔＹｅｌｌｏｗ  １１４、Ｃ．Ｉ．Ｐｉｇｍｅｎｔ  Ｙｅｌｌｏｗ  １２８、Ｃ．Ｉ．Ｐｉｇｍｅｎｔ  Ｙｅｌｌｏｗ  １２９、Ｃ．Ｉ．Ｐｉｇｍｅｎｔ  Ｙｅｌｌｏｗ  １５０、Ｃ．Ｉ．Ｐｉｇｍｅｎｔ  Ｙｅｌｌｏｗ  １５１、Ｃ．Ｉ．Ｐｉｇｍｅｎｔ  Ｙｅｌｌｏｗ  １５４、Ｃ．Ｉ．Ｐｉｇｍｅｎｔ  Ｙｅｌｌｏｗ  １８０、Ｃ．Ｉ．Ｐｉｇｍｅｎｔ  Ｙｅｌｌｏｗ  １８５等が挙げられるが、これらに限定されるものではない。
【００３９】
なお、シアン、マゼンタ、イエローの３原色顔料のほか、赤、緑、青、茶、白等の特定色顔料や、金、銀色等の金属光沢顔料、無色の体質顔料、プラスチックピグメント等を使用してもよい。また、本発明のために、新たに合成した顔料でもよい。
【００４０】
これらの顔料の表面に親水性官能基を導入した自己分散型顔料も使用でき、本発明において好ましい。親水性官能基の導入については、前述のブラック顔料と同様の方法が利用できる。親水性官能基量の調整は、処理濃度や時間等の制御により可能であり、またエステル化等の変性により市販の自己分散顔料の表面官能基を調整することもできる。
【００４１】
本発明に用いられるカラーインク中のこれら顔料の含有量は、全インク量に対して好ましくは０．１〜１０重量％の範囲、より好ましくは１〜７重量％の範囲、さらに好ましくは１〜５重量％の範囲である。顔料の含有量が多くなると、ノズル先端で水が蒸発した時の目詰まり性が悪化する。また逆に含有量が少なければ当然ながら十分な濃度が得られない。これらの色剤は、単独でも使用できるが、２種以上混合したり、シアン、マゼンタ、イエローの３原色の外、赤、青、緑などのカスタムカラーに調色したりしてもよい。
【００４２】
これらの色剤は、その製造工程で混入した不純物、例えば残余の酸化剤、処理剤や副生成物等の不純物、その他の無機不純物や有機不純物を除去し、精製することが望ましい。特に、インク中のカルシウム、鉄、珪素をそれぞれ１０ｐｐｍ以下にすることが好ましくは５ｐｐｍ以下にすることがより好ましい。これらの無機不純物含有量は、例えば高周波誘導結合プラズマ発光分析法により測定することができる。これら不純物の除去は、例えば、水洗浄や、逆浸透膜、限外ろ過膜、イオン交換法等の方法、活性炭、ゼオライト等による吸着の方法を単独または組み合わせて行うことが出来る。
【００４３】
染料インクの場合に使用する染料は水溶性染料が好ましい。水溶性染料は、酸性染料、直接染料、塩基性染料、反応性染料等のいずれでもよいが、より好ましくは、酸性染料、直接染料である。
前記染料としては、例えば、Ｃ．Ｉ．Ｄｉｒｅｃｔ  Ｂｌｕｅ−１、−２、−６、−８、−２２、−３４、−７０、−７１、−７６、−７８、−８６、−１１２、−１４２、−１６５、−１９９、−２００、−２０１、−２０２、−２０３、−２０７、−２１８、−２３６、−２８７、Ｃ．Ｉ．Ｄｉｒｅｃｔ  Ｒｅｄ−１、−２、−４、−８、−９、−１１、−１３、−１５、−２０、−２８、−３１、−３３、−３７、−３９、−５１、−５９、−６２、−６３、−７３、−７５、−８０、−８１、−８３、−８７、−９０、−９４、−９５、−９９、−１０１、−１１０、−１８９、−２２７、Ｃ．Ｉ．Ｄｉｒｅｃｔ  Ｙｅｌｌｏｗ−１、−２、−４、−８、−１１、−１２、−２６、−２７、−２８、−３３、−３４、−４１、−４４、−４８、−５８、−８６、−８７、−８８、−１３５、−１４２、−１４４、Ｃ．Ｉ．Ａｃｉｄ  Ｂｌｕｅ−１、−７、−９、−１５、−２２、−２３、−２７、−２９、−４０、−４３、−５５、−５９、−６２、−７８、−８０、−８１、−８３、−９０、−１０２、−１０４、−１１１、−１８５、−２４９、−２５４、Ｃ．Ｉ．Ａｃｉｄ  Ｒｅｄ−１、−４、−８、−１３、−１４、−１５、−１８−２１、−２６、−３５、−３７、−５２、−１１０、−１４４．−１８０、−２４９、−２５７、Ｃ．Ｉ．Ａｃｉｄ  Ｙｅｌｌｏｗ−１、−３、−４、−７、−１１、−１２、−１３、−１４、−１８、−１９、−２３、−２５、−３４、−３８、−４１、−４２、−４４、−５３、−５５、−６１、−７１、−７６、−７８、−７９、−１２２、等が挙げられるが、特にこれらに限定されるものではない。
【００４４】
本発明に用いられるカラーインク中のこれら染料の含有量は、全インク量に対して好ましくは０．１〜２０重量％の範囲、より好ましくは１〜１０重量％の範囲、さらに好ましくは１〜５重量％の範囲である。染料の含有量が多くなると、ノズル先端で水が蒸発した時の目詰まり性が悪化する。また逆に含有量が少なければ当然ながら十分な濃度が得られない。
【００４５】
前記した本発明のインクジェット記録用インクをブラックインクとして用い、他の色相、具体的には、少なくともシアン、マゼンタ、イエローの３色のカラーインクと組み合わせることで、インクジェット記録用インクセットとして用いることができる。本発明のインクセットにおいては、前記本発明のブラックインクと組み合せて用いる他のカラーインクとの好ましい組み合わせとして、異なるｐＨのカラーインクと組み合わせる態様と、特定の金属を含むカラーインクと組み合わせる態様を採用している。
以下に、本発明のインクセットについて説明する。
【００４６】
［低ｐＨカラーインクと組み合わせたインクセット］
本発明のブラックインクを、それよりもｐＨの低いカラーインク、具体的には、ブラックインクのｐＨとの差が１．５以上の低ｐＨカラーインクと組み合わせて使用する場合、インクのｐＨの調整は、ｐＨ調整剤をインクに適宜添加することで行う。例えば、塩酸、硫酸、硝酸、酢酸、クエン酸、シュウ酸、マロン酸、ホウ酸、リン酸、亜リン酸、乳酸等の酸や水酸化カリウム、水酸化ナトリウム、水酸化リチウム、水酸化アンモニウム、トリエタノールアミン、ジエタノールアミン、エタノールアミン、２−アミノ−２−メチル−１−プロパノール、アンモニア等の塩基、およびリン酸塩、シュウ酸塩、アミン塩等から選択される緩衝剤、或いは、グッドバッファー等のｐＨ緩衝剤が好ましい。
【００４７】
このような組み合わせで用いられる前記本発明のブラックインクのｐＨは４〜１１の範囲が好ましく、５〜１０．５の範囲がより好ましい。また、組み合わせて用いられる他のカラーインクのｐＨは３から１１の範囲が好ましく、４から９．５の範囲がより好ましい。このような条件を満たした上で、両者のｐＨの鎖が．５以上、即ち、ブラックインクのｐＨよりもカラーインクのｐＨが１．５以上低いものであることが好ましく、両者の差は２以上であることがより好ましい。ｐＨの差が１．５以上であることにより、両者が接触するとその界面でｐＨの影響により黒色顔料の凝集が生じ、滲みのない鮮鋭な画像が迅速に形成される。
なお、両者のｐＨの差が好ましい範囲であっても、カラーインクのｐＨが低すぎるとインクが目詰まりを生じやすくなるなど、保存安定性に影響が出やすくなり、一方、ｐＨが高すぎるとヘッド構成部材、特に金属部材の劣化を生じやすくなる。
【００４８】
［多価金属を含むカラーインクと組み合わせたインクセット］
また、本発明のインクセットの他の態様として、前記本発明のブラックインクを、金属を含有するカラーインクと組み合わせてインクセットとする態様が挙げられる。この場合、金属は多価金属であることが好ましく、特に２価以上の金属イオンとしてカラーインク中に含まれていることが好ましい。カラーインクに添加する場合の多価金属の具体例としては、Ｍｇ、Ｃａ、Ｂａ、Ｃｕ、Ｃｏ、Ｎｉ、Ｚｎ、Ｆｅ、Ａｌ、Ｌａ、Ｎｄ、Ｙ、Ｐｒ、Ｓｍ、Ｓｂ、Ｉｎなどが挙げられるが、特にこれらに限定されない。これらはリン酸塩、硫酸塩、硝酸塩、酢酸塩などの塩の形でインク中に供給し、インク中に多価金属イオンとして存在することが好ましい。画質向上効果をもたらすために必要なカラーインク中の多価金属含有量は、合計１００ｐｐｍ以上、好ましくは合計５００ｐｐｍ以上である。上限値は、多価金属の溶解性によるので特に一定の値で規定することはできないが、インク中で顔料の自己凝集が起こらない範囲で含有させることが好ましい。
被記録材料表面において両者が接触すると、その界面において多価金属イオンの働きにより黒色顔料の凝集が生じ、滲みのない鮮鋭な画像が迅速に形成される。
【００４９】
本発明のブラックインクと組み合わせて用いられる他のカラーインクは、上記色材、インクを所定のｐＨに調製するためのｐＨ緩衝剤、或いは、多価金属などの他、水溶性有機溶媒、水を含有する。
また、これらのカラーインクにも、前記本発明のインクと同様に、インクジェット記録用インクに汎用される添加剤、例えば、界面活性剤、酸化剤、酸化防止剤、還元剤、酵素、殺菌剤、消泡剤、研磨剤、防カビ剤、粘度調整剤、導電剤、紫外線吸収剤およびキレート化剤、分散染料、油溶染料等を必要に応じて添加することができる。
【００５０】
インクジェット記録用インク及びそれを用いたインクセットは、顔料の分散安定性と、高い光学濃度を達成し、印字時における吐出安定性に優れ、得られた画像の定着強度、耐水性、耐光性など種々の印字品質が良好であり、種々の分野に好適に用いることができる。
【００５１】
［インクジェット記録方法］
本発明のインクジェット記録方法は、前記インクジェット記録用インク、或いは、本発明のインクジェット記録用インクセットにおける各インクを、被記録材料表面に吐出させて画像を記録することを特徴とする。本発明のインクジェット記録用インクは吐出安定性に優れるため、ピエゾインクジェット記録方式や、サーマルインクジェット記録方式をはじめとする汎用のインクジェット記録方式の何れの方式においても良好な印字品質が得られる。
なお、本発明のインクセットを用いる場合、被記録材料への吐出は、まず、カラーインクを吐出し、その後、ブラックインクを吐出するという順に行なわれることが、高い光学濃度、滲み制御等の高画質を得る上で好ましい。
【００５２】
［インクジェット記録装置］
また、本発明のインクジェット記録装置は、前記インクジェット記録用インク、或いは、本発明のインクジェット記録用インクセットにおける各インクを、被記録材料表面に付与する液体吐出部材を備えることを特徴とする。このような液体吐出部材としては、サーマルインクジェット方式またはピエゾインクジェット方式によるインクヘッドが好ましく挙げられる。
また、前記本発明のインクジェット記録用インクは、顔料の分散性と吐出安定性に優れているため、種々の記録装置に好適に使用でき、例えば、被記録材料（例えば、紙など）への定着を補助するためのヒーター等を搭載した記録装置や、中間転写機構を搭載し、中間体にインクを印字後、紙等の被記録体に転写する記録装置なども、本発明の記録装置として用いることができる。
【００５３】
【実施例】
以下、本発明を実施例によりさらに詳しく説明するが、本発明はこれらの実施例に限定されることはない。
［自己分散顔料の分散液の調製］
水５．３重量部に濃塩酸５重量部を溶解した溶液を５℃に冷却し、さらにアントラニル酸０．６重量部を加えた。この溶液を冷却しながら撹拌し、水８．７重量部に亜硝酸ナトリウム１．７８重量部を加えた溶液を加えた。１５分撹拌した後、表面積が３２０ｍ２／ｇでＤＢＰ吸油量が１２０ｍｌ／１００ｇのカーボンブラック２０重量部を加え、混合した。その後、さらに１５分撹拌した。得られた処理顔料を濾紙で濾過し、純水で洗浄した後、全量が２００重量部になるように水を足してから逆浸透膜で脱塩処理し、超音波ホモジナイザー（出力３００Ｗ）で１０分間分散した。次に、分散液のｐＨが８になるまで１０％ＮａＯＨ水溶液を加え、さらに超音波ホモジナイザーで１０分間分散した後、遠心分離機で８０００ｒｐｍ×３０分の条件で処理して顔料水溶液を作製した。ドライアップして固形分量を測定し、顔料濃度が１０％になるように水分を調節した。以上の方法により、表面にフェニル基を介して親水性基（−ＣＯＯ−Ｎａ＋）が結合した自己分散型カーボンブラックの顔料分散液を得た。
【００５４】
［黒色インク調製方法］
（実施例１）
＜ブラックインク１＞
・上記顔料分散液                                      ４０重量部
・プロピレングリコール                                １２重量部
・グリセリン                                          １０重量部
・ジエチレングリコールモノブチルエーテル                ５重量部
・サーフィノール４６５                              １．５重量部
（ノニオン性界面活性剤：日信化学社製）
・ポリＮ−ビニルアセトアミド                            ３重量部
（ノニオン性水溶性ポリマー）
・イオン交換水                                            （残部）
このブラックインク１のｐＨは８．１であった。
【００５５】
（実施例２）
＜ブラックインク２＞
・上記顔料分散液                                        ４０重量部
・ジエチレングリコール                                  １０重量部
・グリセリン                                            １０重量部
・ノニオンＥ２３０（日新化学社製）                        １重量部
（ポリオキシエチレンオレイルエーテル）
・ポリビニルアルコール                                ０．５重量部
（ノニオン性水溶性ポリマー）
・イオン交換水                                            （残部）
このブラックインク２のｐＨは８．２であった。
【００５６】
（比較例１）
＜ブラックインク３＞
・前記顔料分散液                                        ４０重量部
・ジエチレングリコール                                  １０重量部
・グリセリン                                              ５重量部
・イソプロピルアルコール                                  ２重量部
・サーフィノール４６５                                    １重量部
・イオン交換水                                            （残部）
このブラックインク２のｐＨは７．５であった。
【００５７】
〔インクの物性評価〕
得られた各ブラックインクのうち、ブラックインク１、２はノニオン性ポリマーを含有する本発明のインクであり、ブラックインク３は比較例のインクである。これらについて、表面張力、粘度、ゼータ電位、顔料の粒子径（数平均粒子径）を以下の方法で測定した。結果を下記表１に示す。
・表面張力
２３℃、５５％ＲＨの環境において、ウイルヘルミー型表面張力計を用いて測定した。
・粘度
レオマット１１５（Ｃｏｎｔｒａｖｅｓ社製）を測定装置として用いた。その測定は、水性インクジェット記録液を測定容器に入れ、所定の方法で装置に装着し、測定を行った。測定温度は２３℃で行い、せん断速度は１４００ｓ−１で測定した。
・ゼータ電位
測定装置として、ＥＳＡ−８０００（Ｍａｔｅｃ    Ａｐｐｌｉｅｄ  Ｓｃｉｅｎｃｅ社製）を用い、測定セルをインクジェット記録用インク４００ｍｌで満たし、測定用プローブを規定量浸漬させた状態で、所定の測定法に従って測定した。
・顔料の粒子径（数平均粒子径）
分散粒子の粒子径は、マイクロトラックＵＰＡ粒度分析計９３４０（Ｌｅｅｄｓ  ＆  Ｎｏｒｔｈｒｕｐ社製）を用い、上記インクを希釈しないで測定した。なお、測定時に入力するパラメーターとして、粘度には、被測定インクの粘度を、分散粒子の密度には、色材の密度を使用した。
・粗粒子数
ＡｃｃｕｓｉｚｅｒＴＭ７７０Ｏｐｔｉｃａｌ  Ｐａｒｔｉｃｌｅ  Ｓｉｚｅｒ（Ｐａｒｔｉｃｌｅ  Ｓｉｚｉｎｇ  Ｓｙｓｔｅｍｓ社製）を測定装置として用い、所定の測定法に従って測定した。
【００５８】
〔インクの保存安定性評価〕
得られた各ブラックインクについて、保存安定性を以下の方法により測定した。
ブラックインク１〜３をサンプル管中に注入し、６０℃・２時間と、−２０℃・２時間の条件の変動を５サイクルにわたって繰り返し、ヒート・コールドサイクル前後で、インクの０．５μｍ以上の粗粒数を測定した。その変化率が、±１０％以下のものを○、±１０％以上±３０％以下のものを△、±３０％以上のものを×として評価した。結果を下記表１に示す。
【００５９】
【表１】
2005008725.tif 000002
【００６０】
表１に明らかなように、本発明のインクジェット記録用インクは、保存安定性に優れていることがわかった。
【００６１】
［他のカラーインク調製方法］
＜シアンインク１＞
・Ｃ．Ｉ．ダイレクトブルー１９９                              ３重量部
・ジエチレングリコール                                      ２０重量部
・ジエチレングリコールモノブチルエーテル                      ５重量部
・サーフィノール４６５                                        １重量部
・フタル酸水素カリウム                                        ５重量部
・水酸化ナトリウム                                      ０．０１重量部
・イオン交換水                                            （残部）
このシアンインク１のｐＨは４．５であった。
【００６２】
＜シアンインク２＞
・Ｃ．Ｉ．ダイレクトブルー１９９                          ３重量部
・ジエチレングリコール                                  ２０重量部
・ジエチレングリコールモノブチルエーテル                  ５重量部
・サーフィノール４６５                                    １重量部
・硝酸カルシウム・４水和物                                ３重量部
（多価金属塩化合物、インク中で多価金属イオンＣａ２＋を生成）
・イオン交換水                                            （残部）
このシアンインク１のｐＨは７．１であった。
【００６３】
＜シアンインク３＞
・Ｃ．Ｉ．ダイレクトブルー１９９                          ３重量部
・ジエチレングリコール                                  ２０重量部
・ジエチレングリコールモノブチルエーテル                  ５重量部
・サーフィノール４６５                                    １重量部
・イオン交換水                                            （残部）
このシアンインク１のｐＨは７．６であった。
【００６４】
＜マゼンタインク１＞
・Ｍ−３７７（イルフォード社製）                          ３重量部
・ジエチレングリコール                                  ２０重量部
・ジエチレングリコールモノブチルエーテル                  ５重量部
・サーフィノール４６５                                    １重量部
・フタル酸水素カリウム                                    ３重量部
・水酸化ナトリウム                                ０．００５重量部
・イオン交換水                                            （残部）
このマゼンタインク１のｐＨは４．５であった。
【００６５】
＜マゼンタインク２＞
・Ｍ−３７７（イルフォード社製）                          ３重量部
・ジエチレングリコール                                  ２０重量部
・ジエチレングリコールモノブチルエーテル                  ５重量部
・サーフィノール４６５                                    １重量部
・硝酸カルシウム・４水和物                                ３重量部
（多価金属塩化合物、インク中で多価金属イオンＣａ２＋を生成）
・イオン交換水                                            （残部）
このマゼンタインク１のｐＨは７．４であった。
【００６６】
＜マゼンタインク３＞
・Ｍ−３７７（イルフォード社製）                          ３重量部
・ジエチレングリコール                                  ２０重量部
・ジエチレングリコールモノブチルエーテル                  ５重量部
・サーフィノール４６５                                    １重量部
・イオン交換水                                            （残部）
このマゼンタインク１のｐＨは７．４であった。
【００６７】
＜イエローインク１＞
・Ｃ．Ｉ．ダイレクトイエロー１３２                        ２重量部
・ジエチレングリコール                                  ２０重量部
・ジエチレングリコールモノブチルエーテル                  ５重量部
・サーフィノール４６５                                    １重量部
・フタル酸水素カリウム                                    ３重量部
・水酸化ナトリウム                                ０．００５重量部
・イオン交換水                                            （残部）
このイエローインクのｐＨは４．４であった。
【００６８】
＜イエローインク２＞
・Ｃ．Ｉ．ダイレクトイエロー１３２                          ２重量部
・ジエチレングリコール                                    ２０重量部
・ジエチレングリコールモノブチルエーテル                    ５重量部
・サーフィノール４６５                                      １重量部
・硝酸カルシウム・４水和物                                  ３重量部
（多価金属塩化合物、インク中で多価金属イオンＣａ２＋を生成）
・イオン交換水                                            （残部）
このイエローインクのｐＨは７．５であった。
【００６９】
＜イエローインク３＞
・Ｃ．Ｉ．ダイレクトイエロー１３２                            ２重量部
・ジエチレングリコール                                      ２０重量部
・ジエチレングリコールモノブチルエーテル                      ５重量部
・サーフィノール４６５                                        １重量部
・イオン交換水                                            （残部）
このイエローインクのｐＨは７．５であった。
【００７０】
次に、前記実施例１、２、比較例１で得た本発明のブラックインクについて、試作したインクジェット印字装置（ピエゾインクジェット方式）で印字し、以下の評価を実施した。評価結果を下記表２に示す。
【００７１】
（実施例３、４、比較例２）
また、前記ブラックインク１〜３及び調製した各カラーインクとを組み合わせたインクセットについても、同様に下記の評価を実施した。
インクセットの各インクの組み合わせ及び評価結果を下記表２に示す。
【００７２】
〔光学濃度〕
ブラック１００％カバレッジパターンをＦＸ−Ｌ紙（富士ゼロックス社製）に印字し、エックスライト４０４（エックスライト社製）を用いて測定した。また、４色インクセットについて、シアン、マゼンタ、イエローを各１５％カバレッジパターンで重ね打ちしたところにブラックインクを印字した。
○・・・１．３以上
△・・・１．２以上１．３未満
×・・・１．２未満
【００７３】
〔耐擦過性〕
１００％カバレッジパターンをＦＸ−Ｌ紙（富士ゼロックス社製）に印字し、１日後に指で擦り、官能評価を実施した。
○・・・擦り跡が識別できないか、ごくわずかに擦り跡が認められる。
△・・・擦り跡あり。
×・・・擦り跡が激しい。
【００７４】
【表２】
2005008725.tif 000003
【００７５】
表２に明らかなように、本発明のインクである実施例１、２及び、本発明のインクセットを用いた実施例３、４では、光学濃度が高く、耐擦過性に優れた画像が形成されることがわかった。一方、ノニオン性ポリマーを含有しない比較例１のインクは保存安定性が低く、得られた画像の光学濃度に劣ることがわかった。また、本発明のブラックインクを用いても、ｐＨの差が殆どなく、また、多価金属も含まない他のカラーインクと組み合わせた比較例２のインクセットでは、画像の光学濃度、耐擦過性ともに、実施例３、４より劣っていることがわかった。
【００７６】
【発明の効果】
本発明によれば、高い光学濃度と保存安定性に優れた顔料分散型インクジェット記録用インク、それを含むインクセット、それらを用いたインクジェット記録方法並びにインクジェット記録装置が提供される。本発明によれば、印字時にインク流路やノズル部に目詰まりが発生せず、定着強度、耐水性、耐光性など種々の印字品質についても良好な顔料分散型のインクジェット記録用インク、そのインクを含むインクセットおよびそれらを用いたインクジェット記録方法並びにインクジェット記録装置が実現できる。